(57)【要約】【課題】  紫外線の量が少なく光の条件に恵まれない微弱光の環境下でも機能する高い触媒反応効率を持ち、加えて光触媒が機能しない暗所下においても抗菌機能を有しながら、さらに透明性、屈曲性等に優れた光触媒機能性フィルムに係る光触媒構造を提供する。【解決手段】  疎水性フイルム基材の表面を基礎層により親水性化し、この親水性の基礎層上に水溶性の光触媒不活性の酸化チタンからなる親水性を保持した中間層を共有結合により形成し、この中間層上に水溶性の光触媒活性酸化チタンと銅イオンからなる光触媒層を共有結合により形成する構造としているので、光触媒層を疎水性フイルム基材に均一且つ確実な塗膜として簡易に形成できることになり、高い光触媒活性と常時抗菌性を併せ持つ光触媒フイルムが得られる。【選択図】  図１
2006061792.tif 000002
【特許請求の範囲】
【請求項１】
疎水性フイルム基材の表面に形成される親水性の基礎層と、当該基礎層の上に水溶性の光触媒不活性の酸化チタンが共有結合して形成される中間層と、当該中間層上に光触媒活性を有し、銅イオンを配合した水溶性の酸化チタンが共有結合して形成される光触媒層から構成されることを
特徴とする光触媒構造。
【請求項２】
前記請求項１に記載の光触媒構造において、
前記疎水性フイルム基材上に、基礎層、中間層及び光触媒層が透明体で形成されることを
特徴とする光触媒構造。
【請求項３】
前記請求項１又は２に記載の光触媒構造において、
前記疎水性フィルム基材が、透明プラスチック系フィルムもしくは不透明プラスチック系フィルムであることを
特徴とする光触媒構造。
【請求項４】
前記請求項１ないし３のいずれかに記載の光触媒構造において、
前記疎水性フィルム基材を抗菌機能を必要とする施設内の様々な材料面に貼着することを
特徴とする光触媒構造。
【請求項５】
前記請求項１ないし４のいずれかに記載の光触媒構造において、
前記基礎層が、疎水性基材の表面を加工して親水性化されて形成されることを
特徴とする光触媒構造。
【請求項６】
前記請求項１ないし５のいずれかに記載の光触媒構造において、
前記中間層がアモルファス型過酸化チタンのペルオキソチタン水溶液を主成分とすること
を特徴とする光触媒構造。
【請求項７】
前記請求項１ないし６のいずれかに記載の光触媒構造において、
前記光触媒層がアモルファス型過酸化チタンのペルオキソチタン酸水溶液と銅イオンが配合されたアナターゼ型酸化チタン分散液のペルオキソ改質アナターゼゾルとの混合液を主成分としてなること
を特徴とする光触媒構造。
【請求項８】
前記請求項１ないし７のいずれかに記載の光触媒構造において、
前記中間層及び／又は光触媒層の少なくとも一層が、水酸化リチウムを添加して構成されること
を特徴とする光触媒構造。
【請求項９】
前記請求項１ないし８のいずれかに記載の光触媒構造において、
前記基礎層、中間層、光触媒層のうち少なくとも一層が、グラビアコート方式のマイクログラビアコート装置で形成されること
を特徴とする光触媒構造。
【請求項１０】
前記請求項１ないし９のいずれかに記載の光触媒構造において、
前記基礎層で１００[℃]〜１５０[℃]の温度で１分間の加熱処理、前記中間層で４５[℃]〜９０[℃]の温度で１分間の加熱処理、前記光触媒層で１１０[℃]〜１５０[℃]の温度で１分間の加熱処理を、塗膜形成処理と同時進行で行うこと
を特徴とする光触媒構造。
【請求項１１】
前記請求項１ないし１０のいずれかに記載の光触媒構造において、前記基礎層の平均膜厚が６０〜１２０[ｎｍ]、前記中間層の膜厚が６０〜９０[ｎｍ]、前記光触媒層の平均膜厚が４０〜６０[ｎｍ]であること
を特徴とする光触媒構造。
【発明の詳細な説明】
【技術分野】
【０００１】
本発明は、疎水性フイルム基材上に、銅イオンが配合された水溶性の光触媒活性を有する酸化チタンの塗膜を確実に形成出来ると共に、高い光触媒反応効率を有し且つ光触媒が機能しない暗所下においても抗菌機能を発揮する光触媒構造に関するものである。
【背景技術】
【０００２】
一般に、光触媒酸化チタンのコート膜は太陽光や蛍光灯の光に含まれる紫外線を吸収すると、空気中の酸素や水分と反応して、その表面でスーパーオキサイドアニオンやヒドロキシラジカルの活性酸素種を発生させる。
現在、光触媒酸化チタンは、その強い酸化分解作用で有機物を分解し、抗菌・防カビ、消臭、空気浄化、水質浄化、さらには親水性作用による防汚等の環境浄化材として期待されている。
【０００３】
この光触媒酸化チタンには、ルチル型、ブルッカイト型、アナターゼ型の３種類の結晶形がある。
これら結晶形の酸化チタンの中でも、アナターゼ型酸化チタンは、最も優れた光触媒活性を起こすことから、ほとんどすべての光触媒酸化チタンコート剤に用いられている。
現在、屋内環境下への光触媒化は、抗菌・消臭・ＶＯＣ対策が主目的である。
【０００４】
中でも、食材に関連する分野や健康に関連する分野においては、抗菌対策が主目的となっている。
抗菌処理は現在様々な商品になされているが、その抗菌処理剤としては、有機系と銀・銅などの無機系、新しいものとして光触媒酸化チタン等の触媒系とに分けることができる。
中でも光触媒酸化チタンによる抗菌は、その優れた殺菌効果に加え菌の内毒素まで分解することができる。
即ち、光触媒は殺菌効果だけでなく解毒作用も併せ持っているという他の抗菌剤にない特徴を持っている。
【０００５】
また、酸化チタンは触媒であることから抗菌機能が低下したり消滅することがなく、環境や人体に無害でありながら細菌を制することができる等のメリットも兼ね備えている。
さらに光触媒酸化チタンが、他の抗菌処理剤に較べ最も注目を集めている点は、抗菌機能を発揮しながら同時に消臭機能を発揮する等多機能であることである。
【０００６】
しかし、この光触媒は、注目度・期待度が高い割には、まだまだ市場への浸透度は低いと云わざる得ない。その理由としては、実用化技術・塗布技術の未熟等から、現実には期待する効果が得られていないことに起因していると考えられる。
例えば、その光触媒化の手段の一つに現場施工があるが、抗菌処理を必要とする塗布対象部材には撥水性の高い樹脂等の平滑面が多く、その場合、常温下の施工では塗膜の基材への密着が悪く塗膜硬度も低いままのため、摩擦に弱く実用に耐えれない現実がある。
【０００７】
また、塗膜の定着にも長時間を要し、ケースによってはコーティング後すぐには使用できないという問題点も抱えている。
また、食材関連分野の施設内、食材や医療品の搬送車内によく使用されるアルミやステンレス等のアルカリ金属やアルカリ金属メッキ面へのコーティングとなると、アルカリ金属イオンの溶出で光触媒活性が著しく損なわれ、塗膜も定着しにくい現象を起こしてしまう。
【０００８】
さらに、現場での光触媒コーティング作業では、通常はスプレーガンを使用するが、コート剤の付着効率が低く、人の作業ではどうしても均一な塗膜も得られにくいことから、施工効率も低くまた施工品質が確保しにくい現状もあった。
【０００９】
この光触媒化において、光触媒機能性フイルムを披着体に貼り付ける方式とすれば、現場コーティングで定着しにくい疎水性部材であっても、簡単に貼り付けが可能で、また均一な光触媒性能も得られる。
さらに作業効率にも優れることから、短時間で抗菌機能や消臭機能等の光触媒機能を付与でき、施工コストの低コストも図ることができる。
【００１０】
また、アルカリ金属系の非鉄金属や金属メッキ面上においても、フィルム基材がアルカリ金属イオンを遮断することから、何の問題もなく光触媒効果が得られることになる。
加えて、貼り付け後すぐに稼働させることが出来るメリットやフィルムの張り替えも簡単で、メンテナンスもスムーズに行えるメリットがある。
但し、この光触媒機能性フイルムでも、光の条件が低下する施設内や搬送車内等では光触媒活性は低下して、抗菌・消臭等の光触媒効果が十分発揮されにくい問題点は同じと云える。
【００１１】
光触媒機能を付与したフィルムとしては、特開２００３−４１０３４号公報に開示されている。
この光触媒機能性フィルムは、基材のプラスチックフィルム上に有機高分子化合物と金属系化合物の化学結合物を含有する有機無機複合材料による有機無機複合傾斜膜を介して、その上に無機系バインダーを介した光触媒活性材料層を形成させたものである。
【特許文献１】特開２００３−４１０３４号公報
【発明の開示】
【発明が解決しようとする課題】
【００１２】
従来の光触媒機能性フィルムは以上のように構成されていたことからも解るように、有機物基材のフイルム上に光触媒層を形成する場合には、光触媒が活性時に基材となるフイルムの有機物を侵し、また基材フイルムから剥離してしまう為、有機物基材と光触媒層の間に無機層を形成しなければならないという課題を有する。
【００１３】
また、光の条件が低下する屋内環境下でも、抗菌・消臭等の光触媒効果が発揮できる、触媒反応効率に優れた光触媒塗膜を形成できないという課題も有する。これは以下の理由による。すなわち、この光触媒酸化チタンは、あくまでも光によって励起され触媒活性を起こすことから、光のない暗所下では光触媒が機能しないからである。また、光の条件が低下する屋内環境下では、絶対紫外線量不足から光触媒活性も低下して、抗菌・消臭等の光触媒効果が十分発揮されにくい問題点も抱えている。また現在、可視光域でも光励起する可視光応答型光触媒酸化チタンも開発されているが、屋内では可視光量が少なく、また紫外線に較べ可視光はエネルギー量が低いことから、いずれにしろ抗菌・消臭等の光触媒効果が十分発揮されにくい問題点は変わらない。
この問題点に対応すべく、ブラックライト等紫外線を多く出すライトの追設で、光触媒効果を発揮するに必要な紫外線量を確保する方法もあるが、虫が集まりやすい点や設備費の問題等で受け入れられない個所も多い。特に、食材関連分野の施設内や食材・医療品の搬送車内部、その他抗菌を必要とする様々な施設内は、窓のないケースが多く、蛍光灯のみの光源では紫外線量可視光量とも少なく、また消灯後は光触媒が機能しないことから、期待する効果を発揮する光触媒活性にまで至らないケースが多い。
こういった問題が解消されていないため、食材関連分野の施設内や食材・医療品の搬送車内部、その他抗菌を必要とする様々な分野等への抗菌機能を主目的とした光触媒化は、注目度・期待度が高い割にはユーザーの評価を得れず、まだまだ浸透度は低い。
【００１４】
この有機物基材と光触媒層の間に無機層を形成するコート剤としては、常温下では光触媒活性を起こさず、かつ光触媒酸化チタンとの相性がよい水溶性で不活性酸化チタンのアモルファス型過酸化チタン液を用いることも考えることができる。
しかし、この水溶性で不活性酸化チタンのアモルファス型過酸化チタン液では、水溶性であるが故に、疎水性基材上では液が弾かれ撥水現象を生じせることから、共有結合に至らず、結果として定着しないという技術的な課題を有していた。
このように、有機物の疎水性基材と光触媒層との間に形成される無機層の不活性酸化チタン層が確実に定着しないことから、この不活性酸化チタン層上に形成される光触媒層も確実な定着が不可能であった。
【００１５】
また、わずかな紫外線量しかない微弱光の環境下でも機能する光触媒性能を得るためには、塗膜の触媒反応効率を高める必要がある。
そのためには、無機層上に光触媒層を緻密に成膜化する必要があることと、成膜面における触媒反応面積を確保して吸着効率を高め、さらに塗膜の光の吸収効率をも高める必要がある。
この光触媒としてのアナターゼ型酸化チタンを含有するコート剤としては、従来より様々なものが提供されている。
【００１６】
その形態としては、粉体の酸化チタンを水溶性化させたものに有機のエマルジョン樹脂等を定着剤として配合し塗膜の定着性を高めたもの、また粉体の酸化チタンを無機系バインダーに混合したもの、さらに有機分を含まず酸化チタンの共有結合のみで定着する、中性で透明性の高い水溶性の酸化チタンゾルタイプのもの等がある。
しかし、粉体酸化チタンに有機定着剤を配合したコート剤は、光触媒活性時に酸化チタンが塗膜内の有機分を分解し、また屋内のわずかな光の条件下でも紫外線の影響で有機分の劣化は徐々に進行することから、塗膜が経時的に劣化してしまい屋内の使用でも問題が残った。
また、粉体アナターゼ型酸化チタンとバインダーの混合タイプでは、バインダー内に酸化チタン粒子が埋没することは避けられず、従って成膜面における触媒反応面積が減少することから、この点でも光触媒活性が低下するという問題を有する。
さらに、粉体の酸化チタンを使用するコート剤は、酸化チタンが白色顔料として使用されていることからも解るように白濁傾向を示すため、当然塗膜も白濁しやすく基材の意匠性を損ないがちであった。
【００１７】
そのため、透明性を確保する必要のあるコート剤は、粉体酸化チタンによる白濁化を押えるため、コート剤中のアナターゼ型酸化チタンの含有量を極端に低くしており、それでは光触媒活性がさらに低下することになり、抗菌・消臭等に必要な有機物分解力はほとんど見込めないという問題を有していた。
【００１８】
中でも、親水性を活用した屋外の防汚向けで、透明性を確保するため粉体酸化チタンの含有量を低く押えたバインダー方式のコート剤では、確かにフィルムの透明塗膜化は可能ではあるが、抗菌機能・消臭機能を発揮する為の重要な要素の一つである有機物分解力が低いことから、十分な抗菌効果・消臭効果も得られにくく、屋内環境下での使用には無理がある。
また、フィルムの光触媒化には、従来の製造技術ではコストがかかり過ぎ、この高コスト化も市場への普及を疎外していた。
また、特開２００３−４１０３４号公報に開示された光触媒フィルムは、基材上に有機無機複合材料による有機無機複合傾斜膜を介して、その上に無機系バインダーを介した光触媒層の二層で形成させたものであるが、有機無機複合傾斜膜の定着に８０℃で１５時間、さらにその上の光触媒層形成においても８０℃で１時間程要することから製造工程に長時間を要し、結果として製造コストの高コスト化を招いている。
したがって、ｍ2当りの製品単価も市場には受け入れにくい高単価となっている。
【００１９】
また、光触媒層は粉体アナターゼ型酸化チタンが無機系バインダーに混合されたものであることから、光触媒活性による有機物分解力の点で問題が残る。
しかもこのフィルムは、親水性を活用した屋外での防汚用として開発されたものであることから、抗菌・消臭の為の有機物分解力を必要とする屋内用としては実用的でないと云える。
【００２０】
本発明は、従来の光触媒フィルムが有する高コスト化の問題を解決し、紫外線の量が少なく光の条件に恵まれない微弱光の環境下でも機能する高い触媒反応効率を持ち、加えて光触媒が機能しない暗所下においても抗菌機能を有しながら、さらに透明性、屈曲性等に優れた光触媒機能性フィルムに係る光触媒構造を提供することを目的とするものである。また、かかる光触媒構造を低コストで製造可能とする方法をも提供するものである。
【課題を解決するための手段】
【００２１】
本発明者は、バインダーを介さず有機樹脂分を含まない水溶性で透明性の高い光触媒酸化チタンに銅イオンを配合し、さらにコーター装置に対応するレべリング性と速硬性持たせた、フイルム用光触媒酸化チタンコート剤を開発した。
この光触媒酸化チタンコート剤は、バインダーを介さないこととアナターゼ型酸化チタンの結晶形が扁平状の透明体であることから、成膜面における触媒反応を起こす表面積を高くでき、光の吸収効率にも優れた透明塗膜を形成できる。
【００２２】
それにより、吸着・分解する酸化チタンの特性が最大限に活かされ、加えて５１０ｎｍの可視光域まで反応する可視光応答型でもあることから、高い触媒反応効率を得ている。
従って、成膜された光触媒層は、高効率で光触媒活性を発揮することに加え、銅イオンの働きで抗菌機能が強化され、しかも光触媒が機能しない暗所下においても抗菌機能を有することになるため、わずかな紫外線量しかない光の条件に恵まれない微弱光の環境下においても、これまで十分な抗菌・消臭効果が得られなかった問題点を解決できる性能を有している。
例えば、消臭機能等に加え、蛍光灯が点灯する昼間は光触媒と銅イオンの相乗効果で光触媒のみより優れた抗菌機能を発揮し、また光触媒活性が見込めない光のない夜間や全くの暗所下においても、抗菌機能が常に発揮されることになる。
【００２３】
本発明に係る光触媒構造は、疎水性フイルム基材の表面に形成される親水性の基礎層と、当該基礎層の上に水溶性の光触媒不活性の酸化チタンが共有結合して形成される中間層と、当該中間層上に銅イオンが配合された水溶性の光触媒活性を有する酸化チタンが共有結合して形成される光触媒層とから構成されるものである。
このように本発明においては、疎水性フイルム基材の表面を基礎層により親水性化し、この親水性の基礎層上に水溶性の光触媒不活性の酸化チタンからなる親水性を保持した中間層を共有結合により形成し、この中間層上に水溶性の光触媒活性酸化チタンと銅イオンからなる光触媒層を共有結合により形成する構造としているので、光触媒層を疎水性フイルム基材に均一且つ確実な塗膜として簡易に形成できることになり、高い光触媒活性と常時抗菌性を併せ持つ光触媒フイルムが得られる。
【００２４】
また、本発明に係る光触媒構造は必要に応じて、疎水性フイルム基材、基礎層、中間層及び光触媒層が透明体で形成されるものである。
このように本発明においては、疎水性フイルム基材上に、基礎層、中間層及び光触媒層がいずれも透明体で形成する構成としているので、貼り付ける部材の透明性・意匠性を確保できる。
【００２５】
さらに、光触媒層はバインダーを介さず且つ有機成分を含有することなく共有結合により形成されることから、成膜面における触媒反応面積も高くまた膜密度も高いためより触媒反応効率が高くなり、且つ光の吸収効率にも優れることから、高効率の光触媒活性と常時抗菌性との双方を両立することができる。
また、本発明に係る光触媒構造を形成する透明プラスチック系フイルム基材は、コート装置に装着可能であれば特に制限されない。
また、フィルム基材は必ずしも透明でなくとも構わない。
【００２６】
上記プラスチック系フィルムとしては、例えばポリエチレンテレフタレートなどのポリエステル系樹脂フィルム、ポリカーボネート系樹脂フィルム、アクリル系樹脂フィルム、ポリカーボネート系樹脂フィルム、セルロース系樹脂フィルム、フッ素系樹脂フィルム等が挙げられる。
また、本発明に係る光触媒構造は、必要に応じて、疎水性フイルム基材を抗菌機能を必要とする施設内の壁面や食材・医療品搬送車内面等に貼着するものである。
【００２７】
このように本発明においては、疎水性フイルム基材を施設内の壁面や食材・医療品搬送車内面等に貼着するようにしているので、表面を光触媒層とすることにより、簡易に光触媒機能に加え常時抗菌機能を付与でき、均一な光触媒品質の施工も可能となる。
【００２８】
また、本発明に係る光触媒構造は必要に応じて、基礎層が、疎水性フイルム基材の表面を加工して親水性化されて形成されるものである。
このように本発明においては、疎水性フイルム基材の表面を加工処理して親水性化して基礎層を形成するようにしているので、疎水性フイルム基材の表面上に各々水溶性の中間層及び光触媒層を簡単且つ確実に塗膜化できる。
【００２９】
また、本発明に係る光触媒構造は必要に応じて、中間層がアモルファス型過酸化チタンのペルオキソチタン酸水溶液を主成分とするものである。
このように本発明においては、中間層を透明のアモルファス型過酸化チタンのペルオキソチタン酸水溶液を主成分としているので、共有結合により塗膜を形成した場合に、強い結合力により強固な塗膜とすることができる。
【００３０】
また、本発明に係る光触媒構造は必要に応じて、光触媒層がアモルファス型過酸化チタンのペルオキソチタン酸水溶液と銅イオンが配合されたアナターゼ型酸化チタン分散液のペルオキソ改質アナターゼゾルとの混合液を主成分とするものである。
このように本発明においては、光触媒層をアモルファス型過酸化チタンのペルオキソチタン酸水溶液と銅イオンが配合されたアナターゼ型酸化チタン分散液のペルオキソ改質アナターゼゾルとの混合液を主成分としていることから、共有結合の結合力が弱いアナターゼ型酸化チタンを共有結合力が強いアモルファス型過酸化チタンで補強して強固な塗膜を形成すると共に、アナターゼ型酸化チタンで光触媒活性を確保し、さらに銅イオンの働きで抗菌機能を向上させている。
【００３１】
また、本発明に係る光触媒構造は必要に応じて、中間層及び／又は光触媒層の少なくとも一層が、共有結合を促進させる手段として水酸化リチウムを添加して構成されるものである。
このように本発明においては、中間層及び／又は光触媒層の少なくとも一層が、水酸化リチウムを添加して構成されることから、各層の共有結合に要する時間を短縮できることとなり、各塗膜の定着を促進して低温下でも短時間で塗膜を硬化させることができる。
【００３２】
また、本発明に係る光触媒構造は必要に応じて、基礎層、中間層、光触媒層のうち少なくとも一層が、グラビアコート方式のマイクログラビアコート装置で形成されるものである。
このように本発明においては、基礎層、中間層、光触媒層のうち少なくとも一層が、グラビアコート方式のマイクログラビアコート装置で形成されることから、均一で緻密な塗膜を短時間で大量に且つ低コストで製造できる。
【００３３】
また、本発明に係る光触媒構造は必要に応じて、基礎層で１００[℃]〜１５０[℃]の温度で１分間の加熱処理、中間層で４５[℃]〜９０[℃]の温度で１分間の加熱処理、光触媒層で１１０[℃]〜１５０[℃]の温度で１分間の加熱処理を、塗膜形成処理と同時進行で行うものである。
このように本発明においては、基礎層で１００[℃]〜１５０[℃]の温度で１分間の加熱処理、中間層で４５[℃]〜１２０[℃]の温度で１分間の加熱処理、光触媒層で１１０[℃]〜１５０[℃]の温度で１分間の加熱処理を、塗膜形成処理と同時進行で行うことから、より短時間で共有結合できることとなり、製造工程を迅速化できる。
【００３４】
また、本発明に係る光触媒構造は必要に応じて、基礎層の平均膜厚が６０〜１２０[ｎｍ]、前記中間層の膜厚が６０〜９０[ｎｍ]、前記光触媒層の平均膜厚が４０〜６０[ｎｍ]で形成されるものである。
このように本発明においては、基礎層、中間層及び光触媒層の各平均膜厚を各々特定の厚みとすることにより、確定な光触媒活性と抗菌性を確保しつつ白濁化(ヘイズ)を抑制できると共に、干渉色の発生を防止できる。
【発明を実施するための最良の形態】
【００３５】
本発明の一実施形態に係る光触媒構造を図１に基づいて説明する。この図は本実施形態に係る光触媒構造の断面構造説明図である。
同図において本実施形態に係る光触媒構造は、疎水性フイルム基材１の表面に表面処理剤を塗布して形成される親水性の基礎層２と、この基礎層２の上に水溶性の光触媒不活性の酸化チタンが共有結合して形成される中間層３と、この中間層３上に水溶性の光触媒活性と銅イオンが配合された酸化チタンが共有結合して形成される光触媒層４とから構成される。
【００３６】
前記疎水性フイルム基材１は、プラスチック系フイルムが用いられ、耐熱性が確保され且つグラビアコート装置に装着可能なフイルムの厚さを必要とし、加熱温度及びグラビアコート装置の条件により厚さ５０[μｍ]とすることもできる。
この疎水性フイルム基材１に対する前記基礎層２、中間層３、光触媒層４の積層コート方法としては、薄膜化でも塗膜形成が可能なグラビアコート方式がふさわしく、さらに加熱装置を備えるものが望ましい。
このグラビアコート装置は、他のコート方法の装置に較べても、より均一に塗布することができ、精度の高い薄膜形成を可能とするマイクログラビアコーターが最も望ましい。
【００３７】
まず、疎水性フイルム基材上１への一層目コートとして前記マイクログラビアコーター（図示を省略する）で、表面処理剤を毎分１０[ｍ]の速度でフィルム上にコートして基礎層２を形成する。
この基礎層２の形成過程は、１００[℃]の加熱状態を１分間継続する加熱処理を行いながら、未定着(半乾燥)の状態でフィルムを巻き取る。
この場合の最適塗布量は、ｍ2当り５ccで、その時の平均膜厚は６０[ｎｍ]となる。
表面処理剤は、エチレングリコール、水、メタノール等を調製した混合液である。
【００３８】
前記基礎層２上への二層目コートとして、前記マイクログラビアコーターで、無機層形成のための不活性酸化チタンコート剤を毎分１０[ｍ]の速度でフィルム上にコートして中間層３を形成する。
【００３９】
この中間層３の形成過程は、６０[℃]の過熱状態を１分間継続する加熱処理を行いながら、完全定着の状態(共有結合が完了した状態)で前記基礎層２が積層された疎水性フィルム基材１を巻き取る。
この場合の中間層３を形成するための最適塗布量は、ｍ2当り１０[cc]で、その時の平均膜厚は６０[ｎｍ]となる。
この中間層３を形成する水溶性で不活性酸化チタンコート剤は、アモルファス型過酸化チタンのペルオキソチタン酸水溶液を主成分としたものである。
【００４０】
具体的には、四塩化チタンにアンモニア水を滴下し水酸化チタンを沈殿させた後、過酸化水素水を添加して得られ、さらに加熱による塗膜の速硬化とレべリング性向上と親水性保持を目的として水酸化リチウムや分散媒等を配合し、チタン含有量が０.８５[重量％]となるよう調製したものである。
前記中間層３上への三層目コートとして前記マイクログラビアコーターで、水溶性の光触媒酸化チタンコート剤を毎分１０[ｍ]の速度でフィルム上にコートして光触媒層４を形成する。
【００４１】
この光触媒層４の形成過程は、１３０[℃]の過熱状態を１分間継続する加熱処理を行いながら、完全定着の状態(共有結合が完了した状態)で前記基礎層２、中間層３が積層された疎水性フイルム基材１を巻きとる。
この場合の光触媒層４を形成するための最適塗布量は、ｍ2当り１０[cc]で、その時の平均膜厚は４０[ｎｍ]となる。
【００４２】
この光触媒層４を形成する水溶性の光触媒酸化チタンコート剤は、アモルファス型過酸化チタンのぺルオキソチタン酸水溶液と銅イオンが配合されたアナターゼ型酸化チタン分散液のペルオキソ改質アナターゼゾルとの混合液を主成分としたものである。
具体的には、四塩化チタンにアンモニア水を滴下し水酸化チタンを沈殿させた後、過酸化水素水を添加して得られるアモルファス型過酸化チタンのペルオキソチタン酸水溶液と、同ペルオキソチタン酸水溶液を過熱することによって得られるアナターゼ型酸化チタン分散液のペルオキソ改質アナターゼゾルに銅イオンを配合し混合させたものに、さらに加熱による塗膜の速硬化とレべリング性向上を目的として水酸化リチウムや分散媒等を配合し、チタン含有量が０.８５[重量％]となるよう調製したものである。
【００４３】
このペルオキソチタン酸水溶液と銅イオンが配合されたペルオキソ改質アナターゼゾルとの混合液で形成された光触媒層４は、アナターゼ型酸化チタンの結晶形が扁平状であることとバインダーを介さないことから、成膜面における触媒反応面積を高くできるため、触媒反応効率が高く薄膜下でも優れた光触媒活性と常時抗菌性を発揮できる。
疎水性フイルム基材１上に表面処理剤で形成される基礎層２の平均膜厚は、６０〜１２０[ｎｍ]がふさわしく、６０[ｎｍ]がより望ましい。
【００４４】
この基礎層２の平均膜厚が６０[ｎｍ]を下回ると、疎水性フイルム基材１の親水性化が十分でなくなる恐れがあり、また１２０[ｎｍ]を上回るとヘイズがより顕著に見られるようになる。
また、前記基礎層２上に不活性酸化チタンコート剤で形成される中間層３の平均膜厚は、６０〜９０[ｎｍ]の範囲がふさわしく、６０[ｎｍ]がより望ましい。
【００４５】
この中間層３の平均膜厚が６０[ｎｍ]を下回ると、光触媒層４下の中間層としての機能が十分発揮されない恐れがあり、また９０[ｎｍ]を上回ると、塗膜上に酸化チタンの光彩現象による干渉色がより顕著に認められるようになる。
また、中間層３上に光触媒酸化チタンコート剤で形成される光触媒層４の平均膜厚は、４０〜６０[ｎｍ]がふさわしく、４０[ｎｍ]がより望ましい。
【００４６】
この光触媒層４の平均膜厚が４０[ｎｍ]を下回ると、光触媒機能や銅イオンの抗菌機能が低下する恐れがあり、また６０[ｎｍ]を上回ると、塗膜上に酸化チタンの光彩現象による干渉色がより顕著に認められるようになる。
そして、上記コート方法により得られる本実施形態に係る光触媒機能に常時抗菌機能を併せ持つ光触媒機能性フィルムは、光触媒層４が有機分を含まない完全無機塗膜となることから塗膜の耐久性にも優れ、かつ高活性で高透明の塗膜を形成することができ、施設内で使用される種々の建材や既存の構造物に簡易に光触媒機能・抗菌機能を付与することができる汎用性を有している。
【００４７】
また使用する水溶性の不活性酸化チタンコート剤の中間層３と光触媒酸化チタンコート剤の光触媒層４は、共に加熱により共有結合が進み塗膜が速硬化することから、短時間で大量のフィルムコートを可能にし、従来に較べ大幅な製造コストの低下を実現している。
さらに、マイクログラビアコーターの機種選定とコート技術の熟練により、毎分５０[ｍ]程度までのフィルムコートが可能と判断され、さらなる低コスト化も考えられる。
【００４８】
また、本実施形態に係る光触媒構造の光触媒機能性フィルムを披着体、例えば施設内のボードに貼ることで簡単に光触媒機能と常時抗菌機能を付与できることから、施工場所を選ばず容易に施工できて作業の高効率化を図ることができる。
さらにまた、光触媒施工費用の低コスト化及び高品質化も図ることができる。
【００４９】
［実施例］
以下、本発明の具体的なことを実施例１〜実施例９に基づいて詳細に説明する。
［実施例１］
基礎層２の表面処理剤、中間層３の不活性酸化チタンコート剤、光触媒層４の銅イオンを配合した光触媒酸化チタンコート剤について、それぞれのコート剤の疎水性フィルム上への成膜性を見た。
【００５０】
尚、フイルム基材は透明ＰＥＴフイルムを使用し、コート方式はバーコート方式とし、使用するバーコーター装置は簡易タイプを使用し、コートフィルムのサイズは２１０[ｍｍ]×２９７[ｍｍ]のＡ４サイズとした。
疎水性フイルム基材１上への一層目のコート剤である表面処理剤は、エチレングリコール、水、メタノール等を調製することによって得られる。
【００５１】
二層目のコート剤である中間層２を形成するための不活性酸化チタンコート剤は、アモルファス型過酸化チタンのペルオキソチタン酸水溶液を主成分とし、加熱による塗膜の速硬化とレべリング性向上と親水性保持を目的として水酸化リチウムや分散媒等を配合し、チタン含有量が０.８５[重量％]となるよう調製することによって得られる。
【００５２】
三層目のコート剤である光触媒層４を形成するための光触媒酸化チタンコート剤は、アモルファス型過酸化チタンのペルオキソチタン酸水溶液と銅イオンが配合されたアナターゼ型酸化チタン分散液のペルオキソ改質アナターゼゾルとの混合液を主成分とし、加熱による塗膜の速硬化とレべリング性向上を目的として水酸化リチウムや分散媒等を配合し、チタン含有量が０.８５[重量％]となるよう調製することによって得られる。
【００５３】
尚、コート剤の塗布量は、それぞれのコート剤の固形分から機能上必要な膜厚を推定し、当初の設定として、表面処理剤はｍ2当り５[cc]、その上に塗布する不活性酸化チタンコート剤をｍ2当り２０[cc]、光触媒酸化チタンコート剤をそれぞれｍ2当り２０[cc]とした。
また、バーコーターのコート速度は、コート剤の粘度等から計算して、毎分１０[ｍ]の速度となるようフィルム上にコートすることとした。
【００５４】
一層目コートとして基礎層２の表面処理剤がｍ2当り５[cc]（平均膜厚６０[ｎｍ]）、二層目コートとして中間層３の不活性酸化チタンコート剤がｍ2当り２０[cc]（平均膜厚１２０[ｎｍ]）、三層目コートとして光触媒層４の光触媒酸化チタンコート剤がｍ2当り２０[cc]（平均膜厚８０[ｎｍ]）となるようバーコートし、それぞれの工程でコート剤が収縮現象を見せずレべリングし塗膜形成するかの成膜性を、自然乾燥下で目視により確認した。
【００５５】
基礎層２の表面処理剤の成膜性については、フィルム上で収縮現象を見せずレべリングし塗膜形成することが認められた。
塗膜乾燥後、基礎層２上での不活性酸化チタンコート剤も、収縮現象を見せずレべリングし塗膜形成することが認められた。
さらに塗膜乾燥後、不活性酸化チタンからなる中間層３上での光触媒酸化チタンコート剤も、収縮現象を見せずレべリングし塗膜形成することが認められた。
【００５６】
これは、一層目コートの表面処理剤が疎水性フイルム基材１の疎水性に負けないレべリング性を持つここと、また疎水性フイルム基材１上を親水性化させることから、その上にコートする水溶性である中間層３の不活性酸化チタンコート剤が収縮現象を見せず塗膜を形成でき、且つ親水性も保持した塗膜となるため、その上の光触媒層４の光触媒酸化チタンコート剤も収縮現象を見せず塗膜形成できたと考える。
【００５７】
以上のことから、これまでは、疎水性フイルム基材上に光触媒層と基材との間の無機層形成の為に、水溶性コート剤を直接基材に塗布した場合に液の収縮現象で塗膜形成できなかったものが、無機層形成の前段階として、一層目に基礎層２を形成して親水性化させることが有効であると認められた。
但し、上記方法により自然乾燥下で形成した塗膜では、定着性に問題を残し、２４時間経過後においても、指で擦ると簡単に塗膜に傷が付くことで、実用上問題であることが認められた。
【００５８】
また、コート液の乾燥にも時間を要することから塗膜の乾燥・定着には、やはり一定の加熱処理を行う必要が認められた。
さらに、コート面には干渉色が多く認められ、透明フィルムの質感を損なうものであった。
また、この塗膜の干渉色は二層目コート以後に発生するもので、酸化チタンの光彩現象によってもたらされる現象であり、塗布量の問題と簡易タイプのバーコート方式では均一に塗れなかったためと判断できた。
【００５９】
［実施例２］
次に、疎水性フイルム基材１であるＰＥＴフィルム上への表面処理コートにおいて、表面処理剤の塗布量を変えて最適塗布量を探った。
表面処理剤の塗布量を、ｍ2当り５[cc]（平均膜厚６０[ｎｍ]）と１０[cc]（平均膜厚１２０[ｎｍ]）の２種類とし、その上に塗布する不活性酸化チタンコート剤をｍ2当り２０[cc]と設定した。
尚、ｍ2当りの塗布量が５[cc]以下では、表面処理としての必要な性能が得れないと判断して除外した。
尚、コート方法は、簡易タイプよりもより成膜性に優れたバーコート方式のコントロールコーターを選択し、コートフィルムのサイズは、実施例１と同じとした。
【００６０】
前記方法により製造したコートフィルムに対し、表面処理剤の成膜性、塗膜のヘイズ、その上に中間層３を形成する不活性酸化チタンコート剤の成膜性を、自然乾燥下で目視により確認した。
すなわち、以下２種類(比較例１及び比較例２)について比較した。
【００６１】
（比較例１）
一層目コートとして基礎層２を形成する表面処理剤がｍ2当り５[cc]、二層目コートとして中間層３を形成する不活性酸化チタンコート剤がｍ2当り２０[cc]となるようバーコートし、それぞれの工程で自然乾燥させコートフィルムの試料を得た。
【００６２】
（比較例２）
一層目コートとして基礎層２を形成する表面処理剤がｍ2当り１０[cc]、二層目コートとして中間層３を形成する不活性酸化チタンコート剤がｍ2当り２０[cc]となるようバーコートし、それぞれの工程で自然乾燥させコートフィルムの試料を得た。
上記２種類のコートフイルムについて比較したところ、基礎層２を形成する表面処理剤の成膜性については、比較例１と比較例２のいずれもフィルム上で収縮現象も見せずレべリングし塗膜形成することが認められた。
【００６３】
また、塗膜のヘイズについては、比較例１に問題は見られなかったが、比較例２ではややヘイズが見られ、若干ではあるが透明性を損なうものと認められた。
また、基礎層２上への不活性酸化チタンコート剤の成膜性については、比較例１と比較例２のいずれも収縮現象を見せずレべリングし塗膜形成することが認められた。
以上のことから、上記２種類のコート方法を比較すると、基礎層２を形成する表面処理剤の最適塗布量は、フイルムの透明性が確保され、また不活性酸化チタンコート剤の成膜性も両立する、比較例１のｍ2当り５[cc]がより好ましいと認められた。
尚、その場合の基礎層２の平均膜厚は６０[ｎｍ]となる。
【００６４】
［実施例３］
次に、疎水性フイルム基材１の表面に積層された基礎層２上への中間層３の形成において、中間層３を形成する不活性酸化チタンコート剤の塗布量を変えて最適塗布量を探った。
尚、基礎層を２を形成する表面処理剤の塗布量をｍ2当り５[cc]と設定し、その上にコートする中間層３を形成する不活性酸化チタンコート剤の塗布量をｍ2当り５[cc]（平均膜厚３０[ｎｍ]）、１０[cc]（平均膜厚６０[ｎｍ]）、１５[cc]（平均膜厚９０[ｎｍ]）、２０[cc] （平均膜厚１２０[ｎｍ]）の４種類とし、さらにその上にコートする光触媒層４を形成する光触媒酸化チタンコート剤はｍ2当り２０[cc]と設定した。
尚、ｍ2当りの塗布量が５[cc]以下では、無機層形成としての必要な性能が得れないと判断して除外した。
尚、コート方法は実施例２と同じとした。
【００６５】
前記方法により製造した光触媒機能性フィルムに対し、中間層３を形成するための不活性酸化チタンコート剤の成膜性、塗膜の親水性とヘイズと干渉色、その上にコートする光触媒層４を形成するための光触媒酸化チタンコート剤の成膜性を、自然乾燥下で目視により確認した。
尚、親水性については、塗膜乾燥後にコート面上に水を流して、水が親水し且つ保水性も有しているかで評価した。
すなわち、以下の４種類(比較例３、比較例４、比較例５、比較例６)について比較した。
【００６６】
（比較例３）
一層目コートとして基礎層２の表面処理剤がｍ2当り５[cc]、二層目コートとして中間層３の不活性酸化チタンコート剤がｍ2当り５[cc]、三層目コートとして光触媒層４の光触媒酸化チタンコート剤がｍ2当り２０[cc]となるようバーコートし、それぞれの工程で自然乾燥させコートフィルムの試料を得た。
【００６７】
（比較例４）
一層目コートとして基礎層２の表面処理剤がｍ2当り５[cc]、二層目コートとして中間層３の不活性酸化チタンコート剤がｍ2当り１０[cc]、三層目コートとして光触媒層４の光触媒酸化チタンコート剤がｍ2当り２０[cc]となるようバーコートし、それぞれの工程で自然乾燥させコートフィルムの試料を得た。
【００６８】
（比較例５）
一層目コートとして基礎層２の表面処理剤がｍ2当り５[cc]、二層目コートとして中間層３の不活性酸化チタンコート剤がｍ2当り１５[cc]、三層目コートとして光触媒層４の光触媒酸化チタンコート剤がｍ2当り２０[cc]となるようバーコートし、それぞれの工程で自然乾燥させコートフィルムの試料を得た。
【００６９】
（比較例６）
一層目コートとして基礎層２の表面処理剤がｍ2当り５[cc]、二層目コートとして中間層３の不活性酸化チタンコート剤がｍ2当り２０[cc]、三層目コートとして光触媒層４の光触媒酸化チタンコート剤がｍ2当り２０[cc]となるようバーコートし、それぞれの工程で自然乾燥させコートフィルムの試料を得た。
【００７０】
上記４種類のコートフィルムについて比較したところ、中間層３を形成する不活性酸化チタンコート剤の成膜性については、比較例３〜比較例６のいずれも収縮現象を見せずレべリングし塗膜形成することが認められた。
また、塗膜の親水性については、比較例３では塗膜が水で流れ落ちる現象が見られた。
これは、中間層３の膜厚不足により、水が基礎層２まで滲みこみ、自然乾燥下ではまだ定着不十分な表面処理剤ごと流し落したためと判断された。
比較例４〜比較例６は塗膜が水で流れ落ちることもなく、中間層２形成の段階で親水性が認められた。
【００７１】
また、塗膜のヘイズについては、比較例３〜比較例６に問題は見られず、優れた透明性であることが認められた。
また、塗膜の干渉色については、比較例３と比較例４については目視では認められなかったが、実施例５では塗膜に干渉色がやや認められ、実施例６については干渉色がより増す傾向が見られた。
【００７２】
これは、コート剤の塗布量が増えるにつれ、バーコート方式ではコート剤が均一に塗れずコートムラによるものと判断された。
但し、比較例５の干渉色程度までは、さらに均一に塗れるコート装置を選択することで問題ないレベルまで解消できると判断されるものであった。
また、不活性酸化チタン層からなる中間層３上への光触媒酸化チタンコート剤の成膜性については、比較例３を除く、比較例４〜比較例６のいずれも収縮現象を見せずレべリングし塗膜形成することが認められた。
以上のことから、上記４種類のコート方法を比較すると、中間層３を形成する不活性酸化チタンコート剤の最適塗布量は、ｍ2当り１０〜１５[cc]の範囲が好ましく、さらに比較例４のｍ2当り１０[cc]が、光触媒層下の必要機能を十分確保し、また塗膜の干渉色も認められず、親水性、透明性も両立していることからより最適であると認められた。
尚、その場合の中間層３の平均膜厚は６０[ｎｍ]となる。
【００７３】
［実施例４］
次に、中間層３上への光触媒層４の形成において、光触媒酸化チタンコート剤の塗布量を変えて最適塗布量を探った。
基礎層２を形成する表面処理剤の塗布量をｍ2当り５[cc]、中間層３を形成する不活性酸化チタンコート剤の塗布量をｍ2当り１０[cc]と設定し、その上にコートする光触媒層４を形成する光触媒酸化チタンコート剤の塗布量を、ｍ2当り５[cc]（平均膜厚２０[ｎｍ]）、１０[cc]（平均膜厚４０[ｎｍ]）、１５[cc]（平均膜厚６０[ｎｍ]）、２０[cc]（平均膜厚８０[ｎｍ]）の４種類とした。
【００７４】
尚、ｍ2当りの塗布量が、５[cc]以下では光触媒としての必要な性能が得れないと判断して除外した。
尚、コート方法は実施例２と同じとした。
前記方法により製造した光触媒フィルムに対し、光触媒層４を形成する光触媒酸化チタンコート剤の成膜性、塗膜の触媒活性度、親水性、ヘイズ、干渉色を自然乾燥下で目視により確認した。
尚、触媒活性度は、紫外線照射装置を用いて予めコーティング面に紫外線を照射(１[ｍＷ／ｃｍ2])しておき、その上に蒸留水で１０[mg／ｌ(無水重量基準)]に希釈した試験液メチレンブルーを塗布し、乾燥後に紫外線を再び照射(１[ｍＷ／ｃｍ2])し、その際の褪色反応で評価しており、光触媒製品技術協議会の基準に従い、１時間後に目視でメチレンブルーの着色が認められないことで評価した。
尚、親水性については、塗膜乾燥後にコート面上に水を流して、水が親水しかつ保水性も有しているかで評価した。
すなわち、以下４種類(比較例７、比較例８、比較例９、比較例１０)について比較した。
【００７５】
（比較例７）
一層目コートとして基礎層２の表面処理剤がｍ2当り５[cc]、二層目コートとして中間層３の不活性酸化チタンコート剤がｍ2当り１０[cc]、三層目コートとして光触媒層４の光触媒酸化チタンコート剤がｍ2当り５[cc]となるようバーコートし、それぞれの工程で自然乾燥させコートフィルムの試料を得た。
【００７６】
（比較例８）
一層目コートとして基礎層２の表面処理剤がｍ2当り５[cc]、二層目コートとして中間層３の不活性酸化チタンコート剤がｍ2当り１０[cc]、三層目コートとして光触媒層４の光触媒酸化チタンコート剤がｍ2当り１０[cc]となるようバーコートし、それぞれの工程で自然乾燥させコートフィルムの試料を得た。
【００７７】
（比較例９）
一層目コートとして基礎層２の表面処理剤がｍ2当り５[cc]、二層目コートとして中間層３の不活性酸化チタンコート剤がｍ2当り１０[cc]、三層目コートとして光触媒層４の光触媒酸化チタンコート剤がｍ2当り１５[cc]となるようバーコートし、それぞれの工程で自然乾燥させコートフィルムの試料を得た。
【００７８】
（比較例１０）
一層目コートとして基礎層２の表面処理剤がｍ2当り５[cc]、二層目コートとして中間層３の不活性酸化チタンコート剤がｍ2当り１０[cc]、三層目コートとして光触媒層４の光触媒酸化チタンコート剤がｍ2当り２０[cc]となるようバーコートし、それぞれの工程で自然乾燥させコートフィルムの試料を得た。
【００７９】
上記４種類の光触媒機能性フィルムについて比較したところ、光触媒層４を形成する光触媒酸化チタンコート剤の成膜性については、比較例７〜比較例１０のいずれも収縮現象を見せずレべリングし塗膜形成することが認められた。
また、触媒活性度については、比較例７では１時間経過してもメチレンブルーの着色が見られたが、比較例８〜比較例１０においては１時間以内でメチレンブルーの着色が見られず、光触媒の活性化が良好に行われていることが認めらた。
また、親水性については、比較例７〜比較例１０のいずれも親水性は認められた。
また、塗膜のヘイズについては、比較例７〜比較例１０に問題は見られず、高い透明性を持つものと認められた。
また、塗膜の干渉色については、比較例７では干渉色は認められなかった。
比較例８は塗膜にわずかに干渉色が認められ、比較例９より比較例１０と、光触媒酸化チタンコート剤の塗布量が多くなる程、より干渉色が増す傾向が見られた。
【００８０】
これは、中間層３の酸化チタンと重合するため、より干渉色が出やすくなったことと、バーコート方式ではコート剤が均一に塗れなかったためと判断された。
但し、比較例９の干渉色程度までは、さらに均一に塗れる装置を選択することで問題ないレベルまで解消できると判断されるものであった。
以上のことから、上記４種類のコート方法を比較すると、光触媒層４を形成する光触媒酸化チタンコート剤の最適塗布量は、ｍ2当り１０〜１５[cc]の範囲が好ましく、さらに比較例８のｍ2当り１０[cc]が光触媒活性と親水性を両立し、さらに高透明性で塗膜の干渉色も目視でわずかに認めらる範囲であることから、より最適であることが認められた。
尚、その場合の光触媒層４形成の平均膜厚は、４０[ｎｍ]となる。
【００８１】
［実施例５］
ＰＥＴフィルム上へのコートに際し、乾燥・定着化のための加熱最適温度を、基材の疎水性フィルム基材１が耐えれる範囲内で探った。
尚、コート方法は、コート剤の塗布ムラによる干渉色を解消する必要から、バーコーターよりもより成膜性に優れ、また加熱装置を備えたグラビアコート方式のマイクログラビアコーターによるコートを選択した。
また、疎水性フイルム基材１は、実機コートにおける実際の流れを確認する必要から、１０５０[mm]幅のロールフィルムを用いた。
尚、コート剤塗布量は、前記実施例より最適塗布量と判断された塗布量とした。
【００８２】
すなわち、基礎層２を形成する表面処理剤をｍ2当り５[cc]、中間層３を形成する不活性酸化チタンコート剤をｍ2当り１０[cc]、光触媒層４を形成する光触媒酸化チタンコート剤をｍ2当り１０[cc]とした。
コート速度も、実施例１と同じ毎分１０[ｍ]の速度で疎水性フィルム基材１上にコートすることとした。
加熱温度は各工程同一とし、使用するフィルムの耐熱温度が１５０[℃]であることから、設定温度を自然乾燥、９０[℃]、１１０[℃]、１３０[℃]、１５０[℃]の５種類とし、加熱時間はコート速度に連動して１分とした。
尚、自然乾燥を対象例１とし、加熱処理を比較例とした。
【００８３】
前記方法により製造した光触媒機能性フィルムに対し、加熱温度による各コート剤の成膜性、塗膜の定着性、触媒活性度、親水性、屈曲性、ヘイズ値を確認した。
すなわち、以下５種類(対象例１、比較例１１、比較例１２、比較例１３、比較例１４)について比較した。
【００８４】
（対象例１）
マイクログラビアコーターにより、一層目コートとして基礎層２の表面処理剤がｍ2当り５[cc]、二層目コートとして中間層３の不活性酸化チタンコート剤がｍ2当り１０[cc]、三層目コートとして光触媒層４の光触媒酸化チタンコート剤がｍ2当り１０[cc]となるようコートし、それぞれの工程で自然乾燥させコートフィルムの試料を得た。
【００８５】
（比較例１１）
マイクログラビアコーターにより、一層目コートとして基礎層２の表面処理剤をｍ2当り５[cc]、二層目コートとして中間層３の不活性酸化チタンコート剤をｍ2当り１０[cc]、三層目コートとして光触媒層４の光触媒酸化チタンコート剤をｍ2当り１０[cc]の割合でコートし、それぞれの工程で９０℃の加熱温度で１分間の加熱処理を行いコートフィルムの試料を得た。
【００８６】
（比較例１２）
マイクログラビアコーターにより、比較例１１と同じ塗布量とコート方法にてコートし、それぞれの工程で１１０[℃]の加熱温度で１分間の加熱処理を行いコートフィルムの試料を得た。
【００８７】
（比較例１３）
マイクログラビアコーターにより、比較例１１と同じ塗布量とコート方法にてコートし、それぞれの工程で１３０[℃]の加熱温度で１分間の加熱処理を行いコートフィルムの試料を得た。
【００８８】
（比較例１４）
マイクログラビアコーターにより、比較例１１と同じ塗布量とコート方法にてコートし、それぞれの工程で１５０[℃]の加熱温度で１分間の加熱処理を行いコートフィルムの試料を得た。
上記５種類のコート方法により製造した光触媒機能性フィルムの試験結果を表１に示す。
【００８９】
【表１】
2006061792.tif 000003
【００９０】
ここで、成膜性は、各層形成の段階でコート剤が収縮現象を見せずレべリングし塗膜形成するか否かを目視によって評価しており、中間層３と光触媒層４形成段階でコート剤が収縮現象を見せずレべリングし塗膜形成したものを○、中間層３と光触媒層４形成段階のいずれかでコート剤の収縮現象が見られたものを△、中間層３と光触媒層４形成段階のいずれもコート剤の収縮現象が見られたものを×で表している。
【００９１】
また、定着性は、コート後塗膜を指触した際の傷の有無で評価しており、温度低下後すぐに塗膜を指触した際に傷が付かなかったものを○、２４時間以内で傷が付かなくなったものを△、２４時間経過後でも傷が付くものを×で表している。
【００９２】
また、触媒活性度は、紫外線照射装置を用いて予めコーティング面に紫外線を照射(１[ｍＷ／ｃｍ2])しておき、その上に蒸留水で１０[mg／l(無水重量基準)]に希釈した試験液メチレンブルーを塗布し、乾燥後に紫外線を再び照射(１ｍＷ／ｃｍ2)し、その際の褪色反応で評価しており、光触媒製品技術協議会の基準に従い、１時間後に目視でメチレンブルーの着色が認められないものを○、１時間以上経過しても着色が認められるものを×で表している。
【００９３】
また、親水性は、暗所に放置し２４時間経過した後に、コート面上に水を流して、水が親水し且つ保水性も有しているものを○、そうでないものを×で表している。
さらに、親水性の度合いを示す水の接触角測定も、接触角測定器を用い、予め１[ｍＷ]の紫外線を１時間照射の後、温度２５[℃]湿度５０[％]下で同時に測定した。
【００９４】
また、屈曲性は、２[ｍｍ]ステンレス棒に５[cm]幅のフィルムを、コート面を外側にして２Ｒ曲げ試験を行い、膜の屈曲部を顕微鏡２５００倍で観察し、塗膜に変化が見られないものを○、クラックや膜剥離等が見られるものを×で表している。
また、ヘイズ値の測定は、濁度計にてＪＩＳ基準(ＪＩＳＫ７３６１)に準拠して実施した。
【００９５】
上記５種類の光触媒機能性フィルムについて比較したところ、成膜性については、対象例１では各層形成において収縮現象を見せずレべリングし塗膜形成することが認められ、比較例１１と比較例１２においても、収縮現象を見せずレべリングし塗膜形成することが認められた。
【００９６】
比較例１３では、光触媒層４の光触媒酸化チタンコート剤のコート段階で、やや収縮現象を見せた。
これは、中間層３を形成する不活性酸化チタンコート剤の乾燥性が高いことから、塗膜が加熱で乾燥し過ぎたことで撥水傾向を見せはじめ、光触媒層４を形成する光触媒酸化チタンコート剤が持つレべリング性ではカバーできなかったことによる
ものと判断された。
【００９７】
比較例１４では、中間層３の不活性酸化チタンコート剤のコート段階から収縮現象を見せ、光触媒層４の光触媒酸化チタンコート剤のコート段階でも、比較例１３と同様に収縮現象を見せた。
この中間層３の不活性酸化チタンコート剤のコート段階から収縮現象を見せたことは、基礎層２を形成する表面処理剤の塗膜が加熱で乾燥し過ぎたことで、親水基の減少となり撥水傾向を見せたため、不活性触媒酸化チタンコート剤が持つレべリング性ではカバーできなかったことによるものと判断された。
また、定着性については、対象例１では指で軽く触れても塗膜に傷が付き、２４時間経過しても指触で傷が付くことが認められた。
【００９８】
比較例１１においても、対象例１より勝るものの、２４時間経過後も指触で塗膜に傷が付くことが認められた。
比較例１２においては、やや塗膜に傷が付きまだ十分な定着に達していないことが認められたが、２４時間後には傷が付かなくなっていた。
比較例１３と比較例１４の定着性は、塗膜に全く傷が付かず、さらに２４時間後は乾いたウエスによる強い摩擦にも傷は見られず、メンテ等の実用化に耐え得る優れた塗膜強度を有していることが認められた。
【００９９】
また、触媒活性度については、対象例１では１時間以内でメチレンブルーの着色が見られず、光触媒の活性化が良好に行われていることが認められ、また、比較例１１〜比較例１４でも１時間以内でメチレンブルーの着色が見られず、対象例１と同じく良好な光触媒活性化が認められた。
また、親水性については、対象例１と比較例１１〜比較例１４のいずれも親水性が確保されていることが認められた。
ちなみに、対象例１と比較例１１〜比較例１４の水の接触角は３°以下であった。
また、屈曲性は、いずれの例もクラックや膜剥離の異常は見られなかった。
また、ヘイズ値は対象例１と比較例１１〜比較例１４のいずれも０．４[％]の値であった。
【０１００】
さらに、コートフィルムと基材フィルムの光の透過率の差を照度計により測定したが、コート膜における光の遮蔽はほとんど見られず９９．５[％]以上の透過率を確保していると認められた。
また、塗膜の干渉色については、対象例１については、バーコーターよりも、より精度の高い薄膜化と均一な塗膜形成を可能とするマイクログラビアコーターによるコートのため、目視でほとんど識別出来ず実用上問題のないものであった。
【０１０１】
比較例１１と比較例１２についても、目視でほとんど識別出来ず実用上問題のないものであった。
比較例１３と比較例１４については、目視でわずかに干渉色が認めらた。
また、比較例１３より比較例１４がより干渉色が増す傾向が認められた。
この干渉色は、比較例１３については、中間層３を形成する不活性酸化チタンコート剤の塗膜が加熱で乾燥し過ぎたことで撥水傾向を見せ、光触媒層４を形成する光触媒酸化チタンコート剤のレべリング性がコート速度に追いつかなかったことによる光触媒層４のコートムラと判断された。
【０１０２】
また、比較例１４については、基礎層２を形成する表面処理剤塗膜が加熱で乾燥し過ぎたことで撥水傾向を見せたため、中間層３形成する不活性酸化チタンコート剤のレべリング性がコート速度に追いつかなかったことによるコートムラと、さらに中間層３を形成する不活性酸化チタンコート剤の塗膜も加熱で乾燥し過ぎたことで撥水傾向を見せたため、光触媒層４を形成する光触媒酸化チタンコート剤のレべリング性もコート速度に追いつかなかったことによるコートムラとが重複したものと判断された。
【０１０３】
以上のことから、コート方法はマイクログラビアコーターによるコートがより最適と認められた。
また、上記５種類のコート方法を比較すると、定着促進のための加熱処理は比較例１２でも実用上問題ないと思われるが、比較例１３と１４が塗膜の定着にはより優れていると認められた。
但し、中間層３と光触媒層４形成段階での各コート剤の成膜性や塗膜の干渉色を解消するためには、各層の成膜面における親水性の保持が重要で、そのため加熱処理は同一温度での加熱処理ではなく、それぞれのコート剤の乾燥性に合わせて、各工程で加熱温度を変える必要があると判断された。
【０１０４】
［実施例６］
ＰＥＴフィルム上へのコートに際し、中間層３形成時の加熱温度を下げることで、光触媒層４を形成する光触媒酸化チタンコート剤の成膜性が確保され、かつ塗膜が定着するかの可能性を探った。
コート方法は、実施例５と同じマイクログラビアコーターによるコートを選択し、基材フイルムも実施例５と同じとした。
尚、コート剤塗布量は、実施例４同じ表面処理剤をｍ2当り５[cc]、不活性酸化チタンコート剤をｍ2当り１０[cc]、光触媒酸化チタンコート剤をｍ2当り１０[cc]とした。
コート速度も、実施例５と同じ毎分１０[ｍ]の速度でフィルム上にコートすることとした。
加熱温度は、基礎層２と光触媒層４の加熱温度を１３０[℃]と設定し、中間層３の加熱温度を１２０[℃]、９０[℃]、６０[℃]、４５[℃]、３０[℃]の５種類とし、加熱時間はコート速度に連動して１分とした。
【０１０５】
前記方法により製造した光触媒機能性フィルムに対し、光触媒層４形成における成膜性、塗膜の定着性を確認した。
ここで、成膜性は、光触媒酸化チタンコート剤が中間層３上で収縮現象を見せずレべリングし塗膜形成するか否かを目視によって評価しており、コート剤が収縮現象を見せずレべリング塗膜形成したものを○、わずかでも収縮現象が見られたものを×で表している。
尚、定着性の評価方法は実施例５と同じとした。
すなわち、以下５種類(比較例１５、比較例１６、比較例１７、比較例１８、比較例１９)について比較した。
【０１０６】
（比較例１５）
マイクログラビアコーターにより、一層目コートとして基礎層２の表面処理剤をｍ2当り５cc、二層目コートとして中間層３の不活性酸化チタンコート剤をｍ2当り１０[cc]、三層目コートとして光触媒層４の光触媒酸化チタンコート剤をｍ2当り１０[cc]の割合でコートし、基礎層２形成工程で１３０[℃]の加熱温度で１分間の加熱処理、中間層３形成工程で１２０[℃]の加熱温度で１分間の加熱処理、光触媒層４形成工程で１３０[℃]の加熱温度で１分間の加熱処理を行い、コートフィルムの試料を得た。
【０１０７】
（比較例１６）
マイクログラビアコーターにより、塗布量及び基礎層２と光触媒層４の形成工程の加熱処理を比較例１５と同じとして、中間層３形成工程の加熱処理を９０[℃]の加熱温度で１分間としてコートフィルムの試料を得た。
【０１０８】
（比較例１７）
マイクログラビアコーターにより、塗布量及び基礎層２と光触媒層４の形成工程の加熱処理を比較例１５と同じとして、中間層３形成工程の加熱処理を６０[℃]の加熱温度で１分間としてコートフィルムの試料を得た。
【０１０９】
（比較例１８）
マイクログラビアコーターにより、塗布量及び基礎層２と光触媒層４の形成工程の加熱処理を比較例１５と同じとして、中間層３形成工程の加熱処理を４５[℃]の加熱温度で１分間としてコートフィルムの試料を得た。
【０１１０】
（比較例１９）
マイクログラビアコーターにより、塗布量及び基礎層２と光触媒層４の形成工程の加熱処理を比較例１５と同じとして、中間層３形成工程の加熱処理を３０[℃]の加熱温度で１分間としてコートフィルムの試料を得た。
上記５種類のコート方法により製造したフィルムの試験結果を表２に示す。
【０１１１】
【表２】
2006061792.tif 000004
【０１１２】
上記５種類のコートフィルムについて比較したところ、成膜性については、比較例１５ではコート剤の収縮現象がやや見られレべリングも不十分なため、塗膜にコートムラによる干渉色も認められた。
【０１１３】
比較例１６では、コート剤の収縮現象がほとんど見られなくなり、スムーズにレべリングし塗膜形成することから、塗膜の干渉色も実用上問題ないレベルまで下がった。
さらに、比較例１７〜比較例１９と加熱温度が低い程、光触媒層４を形成する光触媒酸化チタンコート剤の成膜性が高くなり、塗膜の干渉色もさらに認められなくなる傾向を示した。
これは、加熱温度が低い程、中間層３の成膜面における親水性が保持されやすいことから、光触媒層４を形成する光触媒酸化チタンコート剤の成膜性を高めたものと考える。
【０１１４】
定着性については、比較例１５〜比較例１７の定着性は、塗膜に全く傷が付かず、さらに２４時間後は乾いたウエスによる強い摩擦にも傷は見られず、優れた塗膜強度を有していることが認められた。
【０１１５】
これは、中間層３を形成する不活性酸化チタンコート剤が低温下でも十分定着することと、最終光触媒層４の形成工程で１３０[℃]の加熱温度で１分間の加熱処理したことによるものと判断された。
【０１１６】
比較例１８は、やや塗膜に傷が付きまだ十分な定着に達していないことが認められたが、２４時間後には傷が付かなくなっていた。
実施例１９は、２４時間経過後も指触で塗膜に傷が付くことが認められた。
【０１１７】
以上のことから、上記５種類のコート方法を比較すると、中間層３を形成する工程での加熱温度は比較例１８でも問題はないと判断されるが、比較例１６と１７が光触媒層４形成過程でコート剤の成膜性を損なわずかつ塗膜の定着性も両立されていることから最適と認められた。
【０１１８】
さらに、光触媒酸化チタンコート剤の成膜性と塗膜の定着性のバランス上、中間層３形成における加熱処理は、比較例１７の６０[℃]の加熱状態を１分間継続することがより最適と判断される。
また、コート速度を高めた場合は、加熱時間が短縮されることから加熱温度は１２０[℃]程度でも光触媒層４を形成する光触媒酸化チタンコート剤の成膜性に問題はないものと判断される。
【０１１９】
［実施例７］
ＰＥＴフィルム上へのコートに際し、基礎層２形成時の加熱温度を１３０[℃]以下に下げることで、光触媒層４形成後の塗膜が定着するかの可能性を探った。
尚、コート方法は、実施例５と同じマイクログラビアコーターによるコートを選択し、基材フイルムも実施例５と同じとした。
尚、コート剤塗布量は、実施例４同じ表面処理剤をｍ2当り５[cc]、不活性酸化チタンコート剤をｍ2当り１０[cc]、光触媒酸化チタンコート剤をｍ2当り１０[cc]とした。
コート速度も、実施例５と同じ毎分１０[ｍ]の速度でフィルム上にコートすることとした。
【０１２０】
加熱温度は、中間層３を６０[℃]、光触媒層４を１３０[℃]と設定し、基礎層２の加熱温度を１２０[℃]、１１０[℃]、１００[℃]、９０[℃]の４種類とし、加熱時間はコート速度に連動して１分とした。
尚、９０[℃]の加熱温度以下は、実施例５の結果から判断して、光触媒層４の形成過程で１３０[℃]の加熱状態を１分間継続する加熱処理しても十分な塗膜の定着が得れないと判断して除外した。
前記方法により製造した光触媒機能性フィルムに対し、塗膜の成膜性と定着性を確認した。
尚、評価方法は、実施例５と同じとした。
すなわち、以下４種類(比較例２０、比較例２１、比較例２２、比較例２３)について比較した。
【０１２１】
（比較例２０）
マイクログラビアコーターにより、一層目コートとして表面処理剤をｍ2当り５[cc]、二層目コートとして不活性酸化チタンコート剤をｍ2当り１０[cc]、三層目コートとして光触媒酸化チタンコート剤をｍ2当り１０[cc]の割合でコートし、基礎層２形成工程で１２０[℃]の加熱温度で１分間の加熱処理、中間層３形成工程で６０[℃]の加熱温度で１分間の加熱処理、光触媒層４形成工程で１３０[℃]の加熱温度で１分間の加熱処理を行い、コートフィルムの試料を得た。
【０１２２】
（比較例２１）
マイクログラビアコーターにより、塗布量及び中間層３と光触媒層４形成工程の加熱処理を比較例１５と同じとして、基礎層２形成工程の加熱処理を１１０[℃]の加熱温度で１分間としてコートフィルムの試料を得た。
【０１２３】
（比較例２２）
マイクログラビアコーターにより、塗布量及び中間層３と光触媒層４形成工程の加熱処理を比較例１５と同じとして、基礎層２形成工程の加熱処理を１００[℃]の加熱温度で１分間としてコートフィルムの試料を得た。
【０１２４】
（比較例２３）
マイクログラビアコーターにより、塗布量及び基礎層２と光触媒層４形成工程の加熱処理を比較例１５と同じとして、基礎層２形成工程の加熱処理を９０[℃]の加熱温度で１分間といてコートフィルムの試料を得た。
上記４種類のコート方法により製造したフィルムの試験結果を表３に示す。
【０１２５】
【表３】
2006061792.tif 000005
【０１２６】
上記４種類のコートフィルムについて比較したところ、成膜性については、比較例２０〜比較例２３では、中間層３を形成する不活性酸化チタンコート剤の収縮現象が見られずスムーズにレべリングし塗膜形成することから、光触媒層４を形成する光触媒酸化チタンコート剤もスムーズな塗膜形成に至った。
【０１２７】
従って塗膜の干渉色も実用上問題ないレベルのものであった。
これは、基礎層２の成膜面が、比較例の加熱温度下では半乾燥状態となることから、塗膜の親水性化が十分保持されているためと判断できる。
さらに、加熱温度が低い程、中間層３を形成する不活性酸化チタンコート剤の成膜性が高くなり、その上にコートする光触媒層４を形成するコート剤の成膜性も高めるため、塗膜の干渉色もさらに認められなくなる傾向を示した。
【０１２８】
また、定着性については、比較例２０〜比較例２２の定着性は、塗膜に全く傷が付かず、さらに２４時間後は乾いたウエスによる強い摩擦にも傷は見られず、優れた塗膜強度を有していることが認められた。
比較例２３は、やや塗膜に傷が付きまだ十分な定着に達していないことが認められたが、２４時間後には傷が付かなくなっていた。
以上のことから、上記４種類のコート方法を比較すると、基礎層２形成のための加熱処理は、コート速度を毎分１０[ｍ]とした場合、１００[℃]〜１３０[℃]の加熱状態で１分間の範囲であれば塗膜形成に何ら問題ないものと判断された。
また、コート速度を高めた場合、加熱時間が短縮されることから加熱温度が１５０[℃]程度でも、中間層３を形成する不活性酸化チタンコート剤の成膜性に問題はないものと判断される。
【０１２９】
それにより、コート速度と温度の相関関係から、より短時間で大量の光触媒機能性フイルム製造が可能と判断出来る。
したがって、光触媒機能性フイルム形成において、コート速度を毎分１０[ｍ]とした場合、基礎層２形成においてコート剤塗布量がｍ2当り５[cc]で１００[℃]の加熱温度で１分間の加熱処理、中間層３形成においてコート剤塗布量がｍ2当り１０[cc]で６０[℃]の加熱温度で１分間の加熱処理、光触媒層４形成においてコート剤塗布量がｍ2当り１０[cc]で１３０[℃]の加熱温度で１分間の加熱処理が最も最適であると認められた。
【０１３０】
［実施例８］
次に、疎水性フィルム基材１とコート処理後の光触媒機能性フィルムとの光の透過率の差を正確に確認した。
尚、試験フィルムはマイクログラビアコーターにより、一層目コートとして基礎層の表面処理剤がｍ2当り５[cc]、二層目コートとして中間層の３の不活性酸化チタンコート剤がｍ2当り１０[cc]、三層目コートとして光触媒層４の光触媒酸化チタンコート剤がｍ2当り１０[cc]となるようコートし、コート速度を毎分１０[ｍ]とし、基礎層２形成工程で１００[℃]１分、中間層３形成工程で６０[℃]１分、光触媒層４形成工程で１３０[℃]１分の加熱処理を行ったものを使用した。
【０１３１】
前記方法により製造した光触媒機能性フィルムに対し、正確さを期すため、基材フイルムとの光の透過率の差を、分光光度計を用いて測定した。
尚、分光光度計の測定波長域は、紫外線領域〜可視光域(７００[ｎｍ])とした。
上記コート方法により製造した光触媒機能性フィルムの測定結果を、図２の疎水性フイルム基材１の透過率特性図と、図３の光触媒機能性フイルムの透過率特性図に示す。
光透過率の差については、疎水性フイルム基材１とコート後の光触媒機能性フイルムとの光の透過率の差はほとんど認められず、コート膜はほぼ１００[％]に近い光透過率を確保していることが認められた。
但し、紫外線領域では、酸化チタンがＵＶカット効果を発揮することから、当然差は見られた。
以上のことから、本発明によるマイクログラビアコーターにより三層コートで製造された光触媒機能性フィルムは、コート膜における光の遮蔽は皆無に近く、優れた透明性を有するものであることが認められた。
【０１３２】
［実施例９］
次に、本実施形態に係る光触媒構造に基づいて製造した光触媒機能性フィルムのの大腸菌と黄色ブドウ球菌における抗菌性を確認した。
この試験フィルムは、マイクログラビアコーターにより、一層目コートとして基礎層２の表面処理剤がｍ2当り５[cc]、二層目コートとして中間層３の不活性酸化チタンコート剤がｍ2当り１０[cc]、三層目コートとして光触媒層４の光触媒酸化チタンコート剤がｍ2当り１０[cc]となるようコートし、コート速度を毎分１０[ｍ]とし、基礎層２形成工程で１００[℃]１分、中間層３形成工程で６０[℃]１分、光触媒層４形成工程で１３０[℃]１分の加熱処理を行ったものを使用した。
【０１３３】
試験方法は、４５[ｍｍ]×４５[ｍｍ]にカットした光触媒機能性フイルムを使用し、フ
イルムサンプルを滅菌シャーレにおき、４.５×１０５[ＣＦＵ/ｍｌ]の菌液を１００[μｌ]フイルム上に滴下した。
測定時間は、抗菌試験は通常２４時間で行われているがより明確な差を見るため、０、１時間、３時間とし、光源は暗所下(照度０・紫外線強度０[μＷ／ｃｍ2])、蛍光灯下(照度２００Ｌｘ・紫外線強度０.８[μＷ／ｃｍ2])、ブラックライト下(紫外線強度３００[μＷ／ｃｍ2])でそれぞれ案脳させた。
各時間ごとに菌液を洗浄・回収し、回収した菌液を１００[μｌ]をアイソレーションし、１５時間・３７[℃]で培養後、コロニーカウントを行った。
【０１３４】
尚、抗菌性の確認は、未コートのフィルムを対照とし、本発明と全く同様の方法で光触媒層４に銅イオンを配合しない光触媒酸化チタンコート剤を使用した光触媒機能のみのフィルムＡを作成し、本発明の銅イオン配合の光触媒機能性フイルムＢとの三種類で比較した。
上記方法により、大腸菌の抗菌試験結果を表4に、黄色ブドウ球菌の抗菌試験結果を表５に示す。
【０１３５】
【表４】
2006061792.tif 000006
【０１３６】
【表５】
2006061792.tif 000007
【０１３７】
上記表４と表５でわかるように、コートフイルムＡの光触媒機能のみのフイルムとコートフイルムＢの銅イオン配合の光触媒機能性フイルムとの抗菌性能について比較したところ、コートフイルムＢについては、大腸菌・黄色ブドウ球菌のどちらも、各光源下でコロニー数の大幅な減少が確認された。
【０１３８】
また、コートフイルムＡでも微弱光の蛍光灯下においては、優れた触媒反応効率を持つため、３時間後では高い抗菌率を示している。
しかし、コートフイルムＡより本発明のコートフイルムＢの方が、より効果が顕著で抗菌力の向上が見られた。
これにより、本発明の光触媒機能性フイルムは、銅イオンを配合することによって光の条件の悪い微弱光の環境下においても優れた抗菌機能を発揮し、さらに光触媒が機能しない暗所下においても、高い抗菌機能を発揮すると解る。
【０１３９】
以上のことから、本実施形態に係る光触媒構造に基づくグラビアコート方式のマイクログラビアコーターにより三層コートで製造された光触媒機能性フィルムは、高効率で光触媒活性を発揮することに加え、銅イオンの働きで抗菌機能が強化されており、光触媒が機能しない暗所下においても抗菌機能を有している。
そのため、わずかな紫外線量しかない光の条件に恵まれない微弱光の環境下において、これまで十分な抗菌・消臭効果が得られなかった問題点を解決できる性能を有していると云える。
【０１４０】
プラスチック系フイルムの疎水性フイルム材料上に、基礎層を介し、この基礎層上に無機の中間層を介して高活性の光触媒層が設けられたものであって、高い有機物分解力を持ち、さらに光触媒機能のみより抗菌機能を向上させていることが解る。
【０１４１】
また、本発明の光触媒構造が形成された塗膜は、マイクログラビアコーターにより、均一な薄膜化を実現していることから高い透明性も保持し、さらに耐摩耗性、屈曲性などにも優れ、フィルムに要求される品質を高いレベルで有していることが解る。
また、マイクログラビアコーターにより、三層コートの各工程で、コート後の加熱処理そして巻き取りと一連の連続製造工程を可能としたことで、光触媒機能性フィルムの製造コストの低コスト化と高品質化を両立させたことが解る。
【０１４２】
それにより、光触媒化の施工品質が高まり、またフィルムを簡易に披着体に貼れることから施工場所を選ばず作業の高効率化が図れ、施工の低コスト化につながる。また、本発明の光触媒機能性フイルムは、光触媒機能に加え常時抗菌機能も付与できることから、環境浄化はもとよりハセップ対策の一環として、また食中毒やウイルス感染抑制等にも寄与することができるものである。
【図面の簡単な説明】
【０１４３】
【図１】本発明の実施形態に係る光触媒構造の断面構造説明図である。
【図２】本発明の実施形態に係る光触媒構造における疎水性フィルム基材の光透過率特性図である。
【図３】本発明の実施形態に係る光触媒構造における光触媒機能性フィルムの光透過特性図である。
【符号の説明】
【０１４４】
１  疎水性フィルム基材
２  基礎層
３  中間層
４  光触媒層
【図１】
2006061792.tif 000008
【図２】
2006061792.tif 000009
【図３】
2006061792.tif 000010